Brevet FR3052594A1 (20171215)
REVENDICATIONS1. Procédé de fabrication d'un dispositif (1) comprenant une piste (3) électriquement conductrice agencée sur un support (2), ledit procédé comportant une étape de fourniture (El) du support (2), et une étape de formation (E2) de la piste (3) électriquement conductrice sur le support (2) comprenant les étapes suivantes : - une étape de fourniture (E2-1) d'une solution destinée à être déposée sur le support (2), - une étape de dépôt (E2-2) de la solution par impression sur le support (2), caractérisé en ce que l'étape de fourniture (E2-1) de la solution est telle que ladite solution fournie comporte un mélange d'un solvant, d'un ensemble de particules métalliques (4) et d'un matériau métallique (5) présentant une température de fusion inférieure à celle des particules métalliques (4) de l'ensemble de particules métalliques, et en ce que le procédé comporte une étape de fusion (E2-4, E3) du matériau métallique (5) d'où il résulte la formation d'une soudure en matériau métallique (5) entre des particules métalliques (4) de l'ensemble de particules métalliques.\n<CLM>\1\tProcédé selon la revendication précédente, caractérisé en ce que l'étape de formation (E2) de la piste (3) électriquement conductrice sur le support (2) comporte une étape de traitement thermique (E2-5) de la solution déposée sur le support (2) d'où il résulte une évaporation du solvant.\n<CLM>\1\tProcédé selon la revendication précédente, caractérisé en ce que l'étape de traitement thermique (E2-5) comporte : - une première phase dans laquelle le support (2) et la solution déposée sont soumis à une première température comprise entre 40°C et 80°C, notamment égale à 60°C, pendant un premier temps compris entre 1 seconde et 360 secondes, notamment égal à 300 secondes, puis - une deuxième phase dans laquelle le support (2) et la solution déposée sont soumis à une deuxième température comprise entre 80°C et 120°C, 3052594 24 notamment égale à 100°C, pendant un deuxième temps compris entre 1 seconde et 500 secondes, notamment égal à 300 secondes, puis - une troisième phase dans laquelle le support (2) et la solution déposée sont soumis à une troisième température comprise entre 100°C et 300°C, 5 notamment égale à 140°C, pendant un troisième temps compris entre 1 seconde et 3600 secondes, notamment égal à 1800 secondes.\n<CLM>\1\tProcédé selon l'une des revendications 2 ou 3, caractérisé en ce qu'il résulte de la mise en oeuvre de l'étape de traitement thermique la fusion (E2-4) 10 du matériau métallique (5).\n<CLM>\1\tProcédé selon l'une quelconque des revendications précédentes, caractérisé en ce qu'au moins une partie du support (2) est apte à être thermoformée, et en ce qu'après l'étape de formation (E2) de la piste (3) 15 électriquement conductrice sur le support (2), le procédé comporte une étape de thermoformage (E4) de ladite au moins une partie du support (2).\n<CLM>\1\tProcédé selon la revendication précédente, caractérisé en ce que l'étape de thermoformage (E4) provoque la fusion (E3) du matériau métallique (5), et en 20 ce qu'après l'étape de thermoformage (E4) tout ou partie des particules métalliques (4) de l'ensemble de particules métalliques sont soudées entre elles par ledit matériau métallique (5).\n<CLM>\1\tProcédé selon l'une quelconque des revendications précédentes, 25 caractérisé en ce que l'étape de dépôt (E2-2) de la solution sur le support (2) est telle qu'il est réalisé un motif destiné à délimiter au moins une partie d'antenne ou d'inductance.\n<CLM>\1\tProcédé selon l'une quelconque des revendications précédentes, 30 caractérisé en ce que le matériau métallique (5) est choisi parmi les alliages suivants : Ag-Bi, Ag-Sn-Bi, Ag-Sn-Cu, Au-Sn. 3052594 25\n<CLM>\1\tProcédé selon l'une quelconque des revendications précédentes, caractérisé en ce qu'il comporte une étape de formation (E5) du support (2) à fournir comprenant une étape de fourniture (E5-1) d'une base et une étape de formation (E5-2) d'une couche d'accroche (7) destinée à former une interface 5 entre la piste (3) électriquement conductrice et la base (6).\n<CLM>\1\tDispositif (1) comprenant un support (2) et une piste (3) électriquement conductrice agencée sur le support (2), ladite piste (3) électriquement conductrice comportant un ensemble de particules métalliques (4), des particules 10 métalliques (4) de l'ensemble de particules métalliques étant liées électriquement entre elles par soudure en un matériau métallique (5) de ladite piste (3), ledit matériau métallique (5) présentant une température de fusion inférieure à celle desdites particules métalliques (4) de l'ensemble de particules métalliques. 15\n<CLM>\1\tDispositif selon la revendication précédente, caractérisé en ce qu'au moins une partie du support (2) est formée dans un matériau apte à être thermoformé.\n<CLM>\1\tDispositif selon l'une des revendications 10 ou 11, caractérisé en ce que le matériau métallique est choisi parmi les alliages suivants : Ag-Bi, Ag-Sn-Bi, Ag-20 Sn-Cu, Au-Sn.\n<CLM>\1\tDispositif selon l'une des revendications 10 à 12, caractérisé en ce que les particules métalliques présentent des dimensions extérieures maximales comprises entre 30nm et 30µm, et préférentiellement comprises entre 1µm et 25 10,um.\n<CLM>\1\tDispositif selon l'une des revendications 10 à 13, caractérisé en ce que le support (2) adopte une forme obtenue par thermoformage, ladite piste (3) électriquement conductrice épousant ladite forme du support (2) obtenue par 30 thermoformage. 3052594 26\n<CLM>\1\tDispositif selon l'une des revendications 10 à 14, caractérisé en ce que la piste électriquement conductrice (3) forme au moins une partie d'une antenne ou au moins une partie d'une inductance. 5\n<CLM>\1\tDispositif selon l'une quelconque des revendications 10 à 15, caractérisé en ce que le support (2) comporte une base (6) et une couche d'accroche (7) disposée sur la base (6) et assurant un maintien de la piste (3) électriquement conductrice sur ledit support (2).